СОСТАВ ДЛЯ ОГНЕЗАЩИТНОГО ПОКРЫТИЯ С ИСПОЛЬЗОВАНИЕМ НАНООКСИДА АЛЮМИНИЯ
COMPOSITION FOR FIRE-PROTECTIVE COATING USING ALUMINIUM NANOOXIDE

Изобретение относится к огнезащитным покрытиям, преимущественно для окраски деревянных поверхностей, эксплуатируемых внутри помещений и в атмосферных условиях, и может быть использовано при изготовлении конструктивных элементов с огнезащитным слоем.
Известен состав огнезащитного покрытия, содержащий, мас.%: силикатный клей или жидкое стекло 75-93, огнеупорное волокно 2-15, смесь солей железа, алюминия, кальция с водостойкой краской 5-23 (Патент №2084481 RU).
Известный состав имеет недостатки: многокомпонентность, недостаточная огнестойкость.
-5
-5
Наиболее близким техническим решением к изобретению является состав для изготовления огнезащитного покрытия, мас.%: жидкое стекло 56-77, сопутствующие гидрослюдам минералы с размером частиц 14·10-31,5·10 м (Патент №2133241 RU). Этот состав имеет такие недостатки, как сниженные огнезащитные свойства при температурах более 600°С.
Указанные недостатки устраняются заявленным изобретением, которое позволяет получить повышенные огнезащитные свойства древесины с сохранением эксплуатационных и декоративных свойств.
Указанный результат достигается за счет того, что огнезащитное покрытие, содержащее в качестве основы жидкое стекло, дополнительно содержит нанооксид алюминия при следующем соотношении ингредиентов, мас.%:
- анизометричный наноразмерный наполнитель 4-5;
- жидкое стекло остальное.
При этом в качестве анизометричного наноразмерного наполнителя использован нанооксид алюминия с размером неорганических слоев порядка 220-300 нм в длину и в толщину 1-5 нм.
За счет введения в состав анизометричного наноразмерного наполнителя с размером неорганических слоев порядка 220-300 нм в длину и в толщину 1-5 нм свойства материала существенно меняются за счет уменьшения характерных размеров и перехода на уровень нанофазных. Увеличивается доля и роль поверхностных атомов, возникают квантово-размерные эффекты (Андриевский Р.А. Наноструктурные материалы. - М.: Изд. центр «Академия», 2005. С.45-103).
Проведенными экспериментальными исследованиями было установлено, что за счет введения нанооксида алюминия в жидкое стекло потеря массы остывшего образца древесины, извлеченного из керамического короба и выдержанного при температуре (20±2)°С и относительной влажности воздуха (65±3)%, составила не более 18%. Согласно ГОСТ 16363-76 (СТ СЭВ 4686-84) данное покрытие относится ко второй группе огнезащитной эффективности, обеспечивающей получение трудновоспламеняемой древесины. Испытания на устойчивость огнезащитного покрытия в атмосферных условиях производилось по ГОСТ 6992-68, оценку сохранения огнезащитных свойств покрытия оценивали на 6 образцах из древесины лиственных и хвойных пород влажностью (9-13)% размером (150×60×30) мм по ГОСТ 16363-76.
Готовят огнезащитное покрытие следующим образом.
3
Отмеренное количество жидкого стекла по ГОСТ 13078-81 с силикатным модулем 3,0 и плотностью 1,44 г/см при постоянной температуре заливают в емкость и порциями вводят в него анизометричный наноразмерный наполнитель в количестве 4-5%. В качестве анизометричного наноразмерного наполнителя использован нанооксид алюминия в гранулах. Затем полученный состав обрабатывается в ультразвуковом поле мощностью 0,2 кВт в течение 20 мин для увеличения степени эксфолиации частиц нанооксида алюминия, в результате чего достигается размер неорганических слоев порядка 220-300 нм в длину и в толщину 1-5 нм.
Использование заявляемого изобретения повысит огнестойкость покрытия, предотвратит возможность горения древесины, после высыхания состав обеспечивает образование прозрачной пленки и сохраняет текстуру древесины.